(57)【要約】【課題】            弱溶剤への溶解性が高く、硬化塗膜における硬度と柔軟性とのバランスに優れるポリエステルポリオール樹脂、これを用いた硬化性樹脂組成物、塗料及び塗装鋼板を提供すること。【解決手段】        重量平均分子量（Ｍｗ）が３，０００〜１２０，０００の範囲であるポリエステルポリオール樹脂であって、下記（Ａ）〜（Ｃ）と、（Ｄ１）又は（Ｄ２）とを必須の反応原料とすることを特徴とするポリエステルポリオール樹脂。炭素原子数４〜１２の直鎖の脂肪族ジオール化合物（Ａ）分子構造中に分岐構造を有する脂肪族ジオール化合物（Ｂ）脂肪族ジカルボン酸化合物又はその誘導体（Ｃ）３官能以上のポリオール化合物（Ｄ１）３官能以上のポリカルボン酸化合物又はその誘導体（Ｄ２）【選択図】          なし【特許請求の範囲】
【請求項１】
重量平均分子量（Ｍｗ）が３，０００〜１２０，０００の範囲であるポリエステルポリオール樹脂であって、下記（Ａ）〜（Ｃ）と、（Ｄ１）又は（Ｄ２）とを必須の反応原料とすることを特徴とするポリエステルポリオール樹脂。
炭素原子数４〜１２の直鎖の脂肪族ジオール化合物（Ａ）
分子構造中に分岐構造を有する脂肪族ジオール化合物（Ｂ）
脂肪族ジカルボン酸化合物又はその誘導体（Ｃ）
３官能以上のポリオール化合物（Ｄ１）
３官能以上のポリカルボン酸化合物又はその誘導体（Ｄ２）
【請求項２】
前記分子構造中に分岐構造を有するポリオール化合物（Ｂ）が、２−メチル−１，３−プロパンジオールである請求項１記載のポリエステルポリオール樹脂。
【請求項３】
水酸基価が２〜１００ｍｇＫＯＨ/ｇの範囲である請求項１記載のポリエステルポリオール樹脂。
【請求項４】
請求項１〜３の何れか一つに記載のポリエステルポリオール樹脂を含有する主剤と、硬化剤とからなる硬化性樹脂組成物。
【請求項５】
請求項４記載の硬化性樹脂組成物からなる塗料。
【請求項６】
請求項５記載の塗料からなる塗膜を有する塗装鋼板。
【発明の詳細な説明】
【技術分野】
【０００１】
本発明は、弱溶剤への溶解性が高く、硬化塗膜における硬度と柔軟性とのバランスに優れるポリエステルポリオール樹脂、これを用いた硬化性樹脂組成物、塗料及び塗装鋼板に関する。
【背景技術】
【０００２】
家電や自動車部品、建材、製缶用途等の各種金属部品或いは金属成型品の塗装方法として、鋼板に予め塗装を施すプレコート法と、鋼板を成形した後に塗装するポストコート法が知られている。プレコート法に用いる鋼板は一般にプレコートメタル（以下「ＰＣＭ」と略記することがある）と呼ばれており、予め塗装した鋼板を用途に応じて切断し、様々な形状に成形加工して用いるため、ＰＣＭ塗料には塗膜表面の硬度や光沢に加え、非常に高い柔軟性と鋼板密着性とが求められる。また、塗装作業環境改善の観点から、一般に弱溶剤と呼ばれる環境負荷の低い溶剤への溶解性が高いことや、弱溶剤溶液の保存安定性等も重要な性能である。ＰＣＭ塗料には二液硬化型、紫外線硬化型、揮発乾燥型等様々な形態の塗料が用いられており、また、樹脂系もポリエステル樹脂、フッ素樹脂、アクリル樹脂等多種多様であるが、これらの中でも特にポリエステル樹脂を主剤とする二液硬化型の塗料が広く利用されている。
【０００３】
ポリエステル樹脂を主剤とする二液硬化型のＰＣＭ塗料としては、例えば、テレフタル酸、イソフタル酸、２−メチル−１，３−プロパンジオール、１，６−ヘキサンジオールを反応原料とする数平均分子量（Ｍｎ）１１，０００のポリエステル樹脂を主剤とする塗料が知られているが（特許文献１参照）、特許文献１記載のポリエステル樹脂は弱溶剤への溶解性が低い上、硬化塗膜における表面硬度と柔軟性との性能バランスも十分なものではなかった。
【先行技術文献】
【特許文献】
【０００４】
【特許文献１】特開平９−１２９６９号公報
【発明の概要】
【発明が解決しようとする課題】
【０００５】
従って、本発明が解決しようとする課題は、弱溶剤への溶解性が高く、硬化塗膜における硬度と柔軟性とのバランスに優れるポリエステルポリオール樹脂、これを用いた硬化性樹脂組成物、塗料及び塗装鋼板を提供することにある。
【課題を解決するための手段】
【０００６】
本発明者らは上記課題を解決すべく鋭意検討を重ねた結果、炭素原子数４〜１２の直鎖の脂肪族ジオール化合物、分子構造中に分岐構造を有する脂肪族ジオール化合物、脂肪族ジカルボン酸化合物、及び３官能以上のポリオール化合物又は３官能以上のポリカルボン酸化合物を必須の反応原料とするポリエステルポリオール樹脂は、弱溶剤への溶解性が高く、硬化塗膜における硬度と柔軟性とのバランスにも優れることを見出し、本発明を完成するに至った。
【０００７】
即ち、本発明は、重量平均分子量（Ｍｗ）が３，０００〜１２０，０００の範囲であるポリエステルポリオール樹脂であって、下記（Ａ）〜（Ｃ）と、（Ｄ１）又は（Ｄ２）とを必須の反応原料とすることを特徴とするポリエステルポリオール樹脂に関する。
炭素原子数４〜１２の直鎖の脂肪族ジオール化合物（Ａ）
分子構造中に分岐構造を有する脂肪族ジオール化合物（Ｂ）
脂肪族ジカルボン酸化合物又はその誘導体（Ｃ）
３官能以上のポリオール化合物（Ｄ１）
３官能以上のポリカルボン酸化合物又はその誘導体（Ｄ２）
【０００８】
本発明は更に、前記ポリエステルポリオール樹脂を含有する主剤と、硬化剤とからなる硬化性樹脂組成物に関する。
【０００９】
本発明は更に、前記硬化性樹脂組成物からなる塗料に関する。
【００１０】
本発明は更に、前記塗料からなる塗膜を有する塗装鋼板に関する。
【発明の効果】
【００１１】
本発明によれば、弱溶剤への溶解性が高く、硬化塗膜における硬度と柔軟性とのバランスに優れるポリエステルポリオール樹脂、これを用いた硬化性樹脂組成物、塗料及び塗装鋼板を提供することができる。
【発明を実施するための形態】
【００１２】
本発明のポリエステルポリオール樹脂は、重量平均分子量（Ｍｗ）が３，０００〜１２０，０００の範囲であり、下記（Ａ）〜（Ｃ）と、（Ｄ１）又は（Ｄ２）とを必須の反応原料とすることを特徴とする。
炭素原子数４〜１２の直鎖の脂肪族ジオール化合物（Ａ）
分子構造中に分岐構造を有する脂肪族ジオール化合物（Ｂ）
脂肪族ジカルボン酸化合物又はその誘導体（Ｃ）
３官能以上のポリオール化合物（Ｄ１）
３官能以上のポリカルボン酸化合物又はその誘導体（Ｄ２）
【００１３】
前記炭素原子数４〜１２の直鎖の脂肪族ジオール化合物（Ａ）は、具体的には、１，４−ブタンジオール、１，５−ペンタンジオール、１，６−ヘキサンジオール、１，７−ヘプタンジオール、１，８−オクタンジオール、１，９−ノナンジオール、１，１０−デカンジオール、１，１１−ウンデカンジオール、１，１２−ドデカンジオールの何れかである。これらはそれぞれ単独で用いても良いし、２種類以上を併用しても良い。中でも、硬化塗膜における硬度と柔軟性とのバランスに優れる点で、１，４−ブタンジオール、１，５−ペンタンジオール、１，６−ヘキサンジオール、１，７−ヘプタンジオール、１，８−オクタンジオールの何れかが好ましく、１，４−ブタンジオール又は１，６−ヘキサンジオールがより好ましい。
【００１４】
前記分子構造中に分岐構造を有する脂肪族ジオール化合物（Ｂ）は、分岐鎖を有する脂肪族炭化水素のジオール化合物であれば、分岐鎖の数や分子量は特に限定されず、何れの化合物であっても良い。具体的には、２−メチル−１，３−プロパンジオール、ネオペンチルグリコール、２−エチル−１，３−プロパンジオール、２−メチル−１，４−ブタンジオール、２−エチル−２−メチル−１，３−プロパンジオール、２−エチルブタン−１４−ブタンジオール、２，３−ジメチル−１，４−ブタンジオール、３−メチル−１，５−ペンタンジオール、２，４−ジメチル−１，５−ペンタンジオール、３，３−ジメチルペンタン−１，５−ジオール、２，２−ジエチル−１，３−プロパンジオール、３−プロピルペンタン−１，５−ジオール、２，２−ジエチル−１，４−ブタンジオール、２，４−ジエチル−１，５−ペンタンジオール、２，２−ジプロピル−１，３−プロパンジオール、２−エチル−２−ブチル−１，３−プロパンジオール、２，５−ジエチル−１，６−ヘキサンジオール等が挙げられる。前記分子構造中に分岐構造を有する脂肪族ジオール化合物（Ｂ）はそれぞれ単独で用いても良いし、２種類以上を併用しても良い。中でも、硬化塗膜における硬度と柔軟性とのバランスに優れる点で、炭素原子数が４〜６の範囲である化合物が好ましく、２−メチル−１，３−プロパンジオールがより好ましい。
【００１５】
本発明のポリエステルポリオール樹脂は、前記炭素原子数４〜１２の直鎖の脂肪族ジオール化合物（Ａ）及び前記分子構造中に分岐構造を有する脂肪族ジオール化合物（Ｂ）の他、その他のジオール化合物を反応原料の一部として用いても良い。その他のジオール化合物は、例えば、炭素原子数が１〜３或いは１３以上の直鎖の脂肪族ジオール化合物；シクロヘキサンジオールやシクロヘキサンジアルコール等の脂環構造含有ジオール化合物；ビフェノールやビスフェノール等の芳香環含有ジオール化合物；ポリエーテルジオール；ポリカーボネートジオール等が挙げられる。
【００１６】
本発明のポリエステルポリオール樹脂は、硬化塗膜における硬度と柔軟性とのバランスに優れ、弱溶剤への溶解性が高いという効果が十分に発揮されることから、ジオール原料の総質量に対し、前記炭素原子数４〜１２の直鎖の脂肪族ジオール化合物（Ａ）と前記分子構造中に分岐構造を有する脂肪族ジオール化合物（Ｂ）との合計質量が６０質量％以上であることが好ましく、９０質量％以上であることがより好ましい。また、ジオール原料の総質量に対する前記炭素原子数４〜１２の直鎖の脂肪族ジオール化合物（Ａ）の割合は３〜３０質量％の範囲であることが好ましく、５〜２０質量％の範囲であることが好ましい。ジオール原料の総質量に対する前記分子構造中に分岐構造を有する脂肪族ジオール化合物（Ｂ）の割合は５０〜９７質量％の範囲であることが好ましく、７０〜９５質量％の範囲であることが好ましい。更に、前記炭素原子数４〜１２の直鎖の脂肪族ジオール化合物（Ａ）と前記分子構造中に分岐構造を有する脂肪族ジオール化合物（Ｂ）との質量比［（Ａ）/（Ｂ）］が３/９７〜３０/７０の範囲であることが好ましい。
【００１７】
前記脂肪族ジカルボン酸化合物又はその誘導体（Ｃ）は、例えば、シュウ酸、マロン酸、コハク酸、マレイン酸、フマル酸、グルタル酸、アジピン酸、ピメリン酸、スベリン酸、アゼライン酸、セバシン酸、及びこれらの酸無水物や酸ハロゲン化物等が挙げられる。前記脂肪族ジカルボン酸化合物又はその誘導体（Ｃ）はそれぞれ単独で用いても良いし、２種類以上を併用しても良い。中でも、硬化塗膜における硬度と柔軟性とのバランスに優れる点で、炭素原子数４〜８の直鎖の飽和脂肪族ジカルボン酸化合物又はその誘導体が好ましい。
【００１８】
本発明のポリエステルポリオール樹脂は、前記脂肪族ジカルボン酸化合物又はその誘導体（Ｃ）の他、その他のジカルボン酸化合物又はその誘導体を反応原料の一部として用いても良い。その他のジカルボン酸化合物又はその誘導体は、例えば、フタル酸、イソフタル酸、テレフタル酸、及びこれらの酸無水物や酸ハロゲン化物等の芳香族ジカルボン酸化合物又はその誘導体（Ｃ’）；ヘキサヒドロフタル酸、テトラヒドロフタル酸、メチルテトラヒドロフタル酸、及びこれらの酸無水物や酸ハロゲン化物等の脂環式ジカルボン酸化合物又はその誘導体（Ｃ”）等が挙げられる。中でも、硬化塗膜における硬度と柔軟性とのバランスに優れる点で、芳香族ジカルボン酸化合物又はその誘導体（Ｃ’）を用いることが好ましい。
【００１９】
本発明のポリエステルポリオール樹脂は、硬化塗膜における硬度と柔軟性とのバランスに優れ、弱溶剤への溶解性が高いという効果が十分に発揮されることから、ジカルボン酸原料の総質量に対し、前記脂肪族ジカルボン酸化合物又はその誘導体（Ｃ）を１質量％以上用いることが好ましく、３〜３０質量％の割合で用いることがより好ましい。また、ジカルボン酸原料の総質量に対し、前記脂肪族ジカルボン酸化合物又はその誘導体（Ｃ）と芳香族ジカルボン酸化合物又はその誘導体（Ｃ’）との合計質量が６０質量％以上であることが好ましく、９０質量％以上であることがより好ましい。更に、前記前記脂肪族ジカルボン酸化合物又はその誘導体（Ｃ）と芳香族ジカルボン酸化合物又はその誘導体（Ｃ’）との質量比［（Ｃ）/（Ｃ’）］が３/９７〜３０/７０の範囲であることが好ましい。
【００２０】
前記３官能以上のポリオール化合物（Ｄ１）は、一分子中に水酸基を３つ以上有する化合物であれば、その他の具体構造は特に限定されず、多種多様な化合物を用いることができる。前記３官能以上のポリオール化合物（Ｄ１）の具体例としては、例えば、トリメチロールエタン、トリメチロールプロパン、グリセリン、ヘキサントリオール、ペンタエリスリトール等の脂肪族ポリオール化合物；トリヒドロキシベンゼン等の芳香族ポリオール化合物；前記脂肪族ポリオール化合物又は芳香族ポリオール化合物と、エチレンオキシド、プロピレンオキシド、テトラヒドロフラン、エチルグリシジルエーテル、プロピルグリシジルエーテル、ブチルグリシジルエーテル、フェニルグリシジルエーテル、アリルグリシジルエーテル等の環状エーテル化合物との開環重合によって得られるポリエーテル変性ポリオール化合物等が挙げられる。前記３官能以上のポリオール化合物（Ｄ１）はそれぞれ単独で用いても良いし、二種類以上を併用しても良い。中でも、硬化塗膜における硬度と柔軟性とのバランスに優れる点で、脂肪族ポリオール化合物を用いることが好ましく、３官能の脂肪族ポリオール化合物を用いることがより好ましい。
【００２１】
前記３官能以上のポリカルボン酸化合物又はその誘導体（Ｄ２）は、一分子中にカルボキシ基を３つ以上有する化合物であれば、その他の具体構造は特に限定されず、多種多様な化合物を用いることができる。前記３官能以上のポリカルボン酸化合物或いはその誘導体（Ｄ２）の具体例としては、例えば、１，２，５−ヘキサントリカルボン酸、１，２，４−シクロヘキサントリカルボン酸等の脂肪族ポリカルボン酸化合物及びこれらの酸無水物や酸ハロゲン化物；トリメリット酸、無水トリメリット酸、１，２，５−ベンゼントリカルボン酸、２，５，７−ナフタレントリカルボン酸等の芳香族ポリカルボン酸化合物及びこれらの酸無水物や酸ハロゲン化物等が挙げられる。これらはそれぞれ単独で用いても良いし、二種類以上を併用しても良い。
【００２２】
本発明のポリエステルポリオール樹脂において、前記３官能以上のポリオール化合物（Ｄ１）と、前記３官能以上のポリカルボン酸化合物又はその誘導体（Ｄ２）とは樹脂構造中に分岐構造を導入するために用いる成分であり、両者等しく用いることができる。中でも、入手容易性や反応性の点から、前記３官能以上のポリオール化合物（Ｄ１）がより好ましい。本発明のポリエステルポリオール樹脂は、弱溶剤への溶解性が高く、硬化塗膜における硬度と柔軟性とのバランスに優れるという効果が十分に発揮されることから、反応原料の総質量に対し、前記３官能以上のポリオール化合物（Ｄ１）又は前記３官能以上のポリカルボン酸化合物又はその誘導体（Ｄ２）を０．０５〜１５質量％の範囲で用いることが好ましく、０．１〜１０質量％の範囲で用いることがより好ましい。
【００２３】
本発明のポリエステルポリオール樹脂の製造方法は特に限定されず、どのような方法にて製造したものであっても良い。具体的には、反応原料の全てを一括で反応させても良いし、反応原料の一部を分割添加する方法や、前記（Ａ）〜（Ｃ）成分を反応させた後、（Ｄ１）又は（Ｄ２）成分を添加して段階的に反応させる方法等で製造しても良い。反応温度は一般的なポリエステル樹脂の反応温度同様１８０〜３００℃程度であることが好ましく、必要に応じて公知慣用のエステル化触媒を用いても良い。
【００２４】
本発明のポリエステルポリオール樹脂は、必要に応じて有機溶剤中で反応させても良いし、反応終了後に有機溶剤を添加して粘度等を調整しても良い。前記有機溶剤は前記ポリエステルポリオール樹脂を溶解し得るものであれば特に限定なく、公知慣用のものを用いることができる。特に、本発明のポリエステルポリオール樹脂は一般に弱溶剤と呼ばれる種類の有機溶剤に対しても高い溶解性を有する。一般に弱溶剤と呼ばれる有機溶剤としては、例えば、山一化学工業株式会社製「ナフサＮｏ．６」、ＪＸ日鉱日石エネルギー株式会社製「ミネラルスピリット」、ＪＸ日鉱日石エネルギー株式会社製「Ａソルベント」、エクソンモービル有限会社製「ソルベッソ１００」、「ソルベッソ１５０」等が挙げられる。これらはそれぞれ単独で用いても良いし、二種類以上を併用しても良い。
【００２５】
その他、本発明のポリエステルポリオール樹脂の溶解性が高い有機溶剤としては、例えば、エチレングリコールモノメチルエーテル、エチレングリコールモノエチルエーテル、エチレングリコールモノプロピルエーテル、エチレングリコールモノブチルエーテル、プロピレングリコールモノメチルエーテル等のアルキレングリコールモノアルキルエーテル；ジエチレングリコールジメチルエーテル、ジエチレングリコールジエチルエーテル、ジエチレングリコールジプロピルエーテル、ジエチレングリコールジブチルエーテル等のジアルキレングリコールジアルキルエーテル；エチレングリコールモノメチルエーテルアセテート、エチレングリコールモノエチルエーテルアセテート、プロピレングリコールモノメチルエーテルアセテート等のアルキレングリコールアルキルエーテルアセテート；トルエン、キシレン等の芳香族炭化水素等が挙げられる。これらはそれぞれ単独で用いても良いし、二種類以上を併用しても良い。
【００２６】
これら有機溶剤による希釈率は用途等に応じて適宜調整されるが、例えば、前記ポリエステルポリオール樹脂を塗料用途に用いる場合には、不揮発分が４０〜８０質量％となる程度に希釈することが好ましい。また、用いる有機溶剤のうち、弱溶剤を７０質量％以上用いることが好ましく、９０質量％以上用いることがより好ましい。
【００２７】
本発明のポリエステルポリオール樹脂の重量平均分子量（Ｍｗ）は、硬化塗膜における硬度と柔軟性とのバランスに優れる点で、３，０００〜１２０，０００の範囲であることが好ましく、５，０００〜５０，０００の範囲であることがより好ましい。また、数平均分子量（Ｍｎ）は２，０００〜１０，０００の範囲であることが好ましく、２，５００〜６，０００の範囲であることがより好ましい。分子量分布（Ｍｗ）/（Ｍｎ）は１．２〜２０の範囲であることが好ましく、１．５〜６の範囲であることがより好ましい。尚、本発明においてポリエステルポリオール樹脂の分子量は下記条件のゲルパーミエーションクロマトグラフィー（ＧＰＣ）により測定される値である。
【００２８】
測定装置  ；東ソー株式会社製  ＨＬＣ−８３２０ＧＰＣ
カラム    ；東ソー株式会社製  ＴＳＫｇｅｌ  ４０００ＨＸＬ、ＴＳＫｇｅｌ  ３０００ＨＸＬ、ＴＳＫｇｅｌ  ２０００ＨＸＬ、ＴＳＫｇｅｌ  １０００ＨＸＬ
検出器    ；ＲＩ（示差屈折計）
データ処理；東ソー株式会社製  マルチステーションＧＰＣ−８０２０ｍｏｄｅｌＩＩ  測定条件  ；カラム温度  ４０℃
溶媒        テトラヒドロフラン
流速        ０．３５ｍｌ／分
標準      ；単分散ポリスチレン
試料      ；樹脂固形分換算で０．２％のテトラヒドロフラン溶液をマイクロフィルターでろ過したもの（１００μｌ）
【００２９】
本発明のポリエステルポリオール樹脂の水酸基価は、硬化性に優れる樹脂となることから、２〜１００ｍｇＫＯＨ/ｇの範囲であることが好ましく、２０〜７０ｍｇＫＯＨ/ｇであることがより好ましい。また、本発明のポリエステルポリオール樹脂の酸価は、１０ｍｇＫＯＨ/ｇ以下であることが好ましい。
【００３０】
本発明の硬化性樹脂組成物は、前記ポリエステルポリオール樹脂を含有する主剤と、硬化剤とからなる。
【００３１】
前記主剤は本発明のポリエステルポリオール樹脂以外のその他樹脂を含有しても良い。その他の樹脂としては、本発明のポリエステルポリオール樹脂以外のその他のポリオール樹脂等が挙げられる。これらその他の樹脂を用いる場合には、本発明が奏する硬化塗膜における硬度と柔軟性とのバランスに優れ、弱溶剤への溶解性が高いという効果が十分に発揮されることから、主剤が含有する樹脂成分の総質量に対し前記本発明のポリエステルポリオール樹脂を５０質量％以上用いることが好ましく、８０質量％以上用いることが好ましい。
【００３２】
前記硬化剤は、前記本発明のポリエステルポリオール樹脂と硬化反応を生じ得る成分を含有していればよく、このような成分としては、例えば、アミノ樹脂、ポリイソシアネート樹脂、レゾール樹脂、エポキシ樹脂等が挙げられる。これらはそれぞれ単独で用いても良いし、二種類以上を併用しても良い。硬化剤の成分は硬化性樹脂組成物の用途や使用環境、所望の硬化物物性等に応じて適宜選択されるが、主剤として本発明のポリエステルポリオール樹脂を用いる限り、いずれの硬化剤を用いた場合であっても、本発明が奏する硬化塗膜における硬度と柔軟性とのバランスに優れる効果は十分に発揮される。
【００３３】
前記アミノ樹脂の具体例としては、例えば、メラミン、尿素及びベンゾグアナミンのうち少なくとも１種とホルムアルデヒド類とから合成されるメチロール化アミノ樹脂；前記メチロール化アミノ樹脂のメチロール基の一部又は全部をメタノール、エタノール、プロパノール、イソプロパノール、ブタノール、イソブタノール等の低級一価アルコールによって、アルキルエーテル化したもの等を挙げることができる。
【００３４】
このようなアミノ樹脂の製品例としては、例えば、Ａｌｌｎｅｘ社製「Ｃｙｍｅｌ  ３０３」（メチル化メラミン樹指）、「Ｃｙｍｅｌ  ３５０」（メチル化メラミン樹脂）、三井化学株式会社社製「ユーバン５２０」（ｎ−ブチル化変性メラミン樹脂）、「ユーバン２０−ＳＥ−６０」（ｎ−ブチル化変性メラミン樹脂）、「ユーバン２０２１」（ｎ−ブチル化変性メラミン樹脂）、「ユーバン２２０」（ｎ−ブチル化変性メラミン樹脂）、「ユーバン２２Ｒ」（ｎ−ブチル化変性メラミン樹脂）、「ユーバン２０２８」（ｎ−ブチル化変性メラミン樹脂）、「ユーバン１６５」（イソブチル化変性メラミン樹脂）、「ユーバン１１４」（イソブチル化変性メラミン樹脂）、「ユーバン６２」（イソブチル化変性メラミン樹脂）、「ユーバン６０Ｒ」（イソブチル化変性メラミン樹脂）等が挙げられる。これらアミノ樹脂を用いる場合には、リン酸エステル等の酸化合物を硬化促進剤として添加しても良い。
【００３５】
前記ポリイソシアネート樹脂の具体例としては、例えば、ブタンジイソシアネート、ヘキサメチレンジイソシアネート、２，２，４−トリメチルヘキサメチレンジイソシアネート、２，４，４−トリメチルヘキサメチレンジイソシアネート等の脂肪族ジイソシアネート化合物；ノルボルナンジイソシアネート、イソホロンジイソシアネート、水添キシリレンジイソシアネート、水添ジフェニルメタンジイソシアネート等の脂環式ジイソシアネート化合物；トリレンジイソシアネート、キシリレンジイソシアネート、テトラメチルキシリレンジイソシアネート、ジフェニルメタンジイソシアネート、１，５−ナフタレンジイソシアネート等の芳香族ジイソシアネート化合物；下記構造式（１）で表される繰り返し構造を有するポリメチレンポリフェニルポリイソシアネート；これらのイソシアヌレート変性体、ビウレット変性体、アロファネート変性体、ブロック化ポリイソシアネート樹脂等が挙げられる。
【００３６】
【化１】
2020196900.tif 000002
［式中、Ｒ１はそれぞれ独立に水素原子、炭素原子数１〜６の炭化水素基の何れかである。Ｒ２はそれぞれ独立に炭素原子数１〜４のアルキル基、又は構造式（１）で表される構造部位と＊印が付されたメチレン基を介して連結する結合点の何れかである。ｍは０又は１〜３の整数であり、ｌは１以上の整数である。］
【００３７】
前記エポキシ樹脂の具体例としては、例えば、ポリオール化合物のポリグリシジルエーテル、ポリカルボン酸化合物のポリグリシジルエステル、ビスフェノール型エポキシ樹脂、ノボラック型エポキシ樹脂等が挙げられる。
【００３８】
本発明の硬化性樹脂組成物は、硬化触媒、硬化促進剤、顔料、顔料分散剤、マッティング剤、レベリング剤、乾燥抑制剤、紫外線吸収剤、消泡剤、増粘剤、沈降防止剤、有機溶剤等を添加しても良い。これら各成分の配合割合や、配合物の種類は硬化性樹脂組成物の用途や所望の性能によって適宜調整される。本発明の硬化性樹脂組成物は、一液型であっても良いし、二液型であっても良い。本発明の硬化性樹脂組成物が二液型である場合、前記各種の添加剤は、主剤又は硬化剤のどちらか一方又は両方に添加することができる。
【００３９】
本発明の硬化性樹脂組成物の用途は特に限定されないが、硬化塗膜における硬度と柔軟性のバランスに優れることから、塗料や接着剤用途に好ましく用いることができ、特に塗装鋼板用塗料として好適に用いることができる。本発明の塗装鋼板は、例えば、家電や自動車部品、建材等の各種金属部品或いは金属成型品用のプレコートメタルや、製缶用途等に用いることができる。
【００４０】
本発明の塗料を塗装鋼板に用いる場合、塗装は一層でも良いし、多層であっても良い。多層の場合、本発明の塗料の一種乃至複数種を重ねて塗装しても良いし、本発明の塗料とその他の塗料とを組み合わせて塗装しても良い。その他の塗料は、例えば、ポリエステル樹脂やウレタン樹脂、エポキシ樹脂等を主剤とする塗料が挙げられる。一般に、鋼板の塗装には、プライマー層と呼ばれる層を鋼板上に塗装した後、その上にトップコート層と呼ばれる層を塗装する方法が広く用いられている。本発明の塗料は、プライマー層としても、トップコート層としても利用することができる。プライマー層の膜厚は凡そ０．５〜３０μｍ程度であることが好ましい。また、トップコート層の膜厚は凡そ１〜６０μｍ程度であることが好ましい。塗料の塗布方法は、公知慣用の方法を何れも利用でき、例えば、スプレーコート、ディップコート、スピンコート、フローコート、ローラーコート等が挙げられる。塗料の硬化条件は、硬化剤の選択や膜厚等によって適宜調整されるが、１２０〜３５０℃程度の温度範囲で数秒から数分間程度加熱硬化させる方法が好ましい。
【実施例】
【００４１】
以下に本発明を具体的な合成例、実施例を挙げてより詳細に説明する。以下、「部」「％」は、特に記載のない限り、質量基準である。
【００４２】
本願実施例において数平均分子量（Ｍｎ）、重量平均分子量（Ｍｗ）、分子量分布（Ｍｗ／Ｍｎ）は下記条件のゲルパーミエーションクロマトグラフィー（ＧＰＣ）により測定した。
【００４３】
測定装置  ；東ソー株式会社製  ＨＬＣ−８３２０ＧＰＣ
カラム    ；東ソー株式会社製  ＴＳＫｇｅｌ  ４０００ＨＸＬ、ＴＳＫｇｅｌ  ３０００ＨＸＬ、ＴＳＫｇｅｌ  ２０００ＨＸＬ、ＴＳＫｇｅｌ  １０００ＨＸＬ
検出器    ；ＲＩ（示差屈折計）
データ処理；東ソー株式会社製  マルチステーションＧＰＣ−８０２０ｍｏｄｅｌＩＩ  測定条件  ；カラム温度  ４０℃
溶媒        テトラヒドロフラン
流速        ０．３５ｍｌ／分
標準      ；単分散ポリスチレン
試料      ；樹脂固形分換算で０．２％のテトラヒドロフラン溶液をマイクロフィルターでろ過したもの（１００μｌ）
【００４４】
実施例１  ポリエステルポリオール樹脂（１）溶液の製造
攪拌機、コンデンサ、温度計が備えられた反応容器に２−メチル−１,３−プロパンジオール１１８８．６質量部、１，６−ヘキサンジオール１５０質量部、トリメチロールプロパン１０質量部、イソフタル酸２０００質量部、アジピン酸２２０質量部、リン酸チタン触媒（マツモトファインケミカル株式会社製「オルガチックスＴＣ−１０４０」）３．５３質量部を投入した。窒素気流下で撹拌しながら２００〜２５０℃で１８時間反応させて、数平均分子量（Ｍｎ）３，７００、重量平均分子量（Ｍｗ）８，４００、酸価５．６ｍｇＫＯＨ/ｇ、水酸基価２６ｍｇＫＯＨ/ｇのポリエステルポリオール樹脂（１）を得た。得られたポリエステルポリオール樹脂（１）をエクソンモービル有限会社製「ソルベッソ１００」９００質量部とプロピレングリコールモノメチルエーテルアセテート３００質量部との混合溶剤に溶解させて、不揮発分６８．４質量％のポリエステルポリオール樹脂（１）溶液を得た。ポリエステルポリオール樹脂（１）溶液のガードナー粘度はＺ２−Ｚ３であった。
【００４５】
実施例２  ポリエステルポリオール樹脂（２）溶液の製造
攪拌機、コンデンサ、温度計が備えられた反応容器に２−メチル−１,３−プロパンジオール１０８１．５質量部、１，６−ヘキサンジオール１５０質量部、トリメチロールプロパン１６５質量部、イソフタル酸１８５５質量部、アジピン酸３５０質量部、リン酸チタン触媒（マツモトファインケミカル株式会社製「オルガチックスＴＣ−１０４０」）３．５７質量部を投入した。窒素気流下で撹拌しながら２００〜２５０℃で１３時間反応させて、数平均分子量（Ｍｎ）４，３００、重量平均分子量（Ｍｗ）１６，４００、酸価６．８ｍｇＫＯＨ/ｇ、水酸基価４６ｍｇＫＯＨ/ｇのポリエステルポリオール樹脂（２）を得た。得られたポリエステルポリオール樹脂（２）をエクソンモービル有限会社製「ソルベッソ１００」１２６４．３質量部に溶解させて、不揮発分６９．５質量％のポリエステルポリオール樹脂（２）溶液を得た。ポリエステルポリオール樹脂（２）溶液のガードナー粘度はＺ３−Ｚ４であった。
【００４６】
比較例１  ポリエステルポリオール樹脂（１’）溶液の製造
攪拌機、コンデンサ、温度計が備えられた反応容器にネオペンチルグリコール４５３．２質量部、１，６−ヘキサンジオール４４０．０質量部、トリメチロールプロパン１９０．０質量部、無水フタル酸４６４．４質量部、イソフタル酸１２１５．３質量部、ネオデカン酸グリシジルエステル４６４．４質量部を投入した。窒素気流下で撹拌しながら１８０〜２５０℃で１３時間反応させて、重量平均分子量（Ｍｗ）１２，０００、酸価８．５ｍｇＫＯＨ/ｇ、水酸基価５２ｍｇＫＯＨ/ｇのポリエステルポリオール樹脂（１’）を得た。得られたポリエステルポリオール樹脂（１’）をエクソンモービル有限会社製「ソルベッソ１００」１３６４．４質量部とプロピレングリコールモノメチルエーテルアセテート１５１．８質量部との混合溶剤に溶解させて、不揮発分６５．０質量％のポリエステルポリオール樹脂（１’）溶液を得た。ポリエステルポリオール樹脂（１’）溶液のガードナー粘度はＺ−Ｚ１であった。
【００４７】
弱溶剤への溶解性試験
実施例１、２及び比較例１で得たポリエステルポリオール樹脂溶液を室温２５℃の条件下で保存し、１か月後の状態を目視で評価した。
ポリエステルポリオール樹脂（１）溶液：白濁は一切見られず、流動性も良好であった。
ポリエステルポリオール樹脂（２）溶液：白濁は一切見られず、流動性も良好であった。
ポリエステルポリオール樹脂（１’）白濁は一切見られず、流動性も良好であった。
【００４８】
実施例３  塗料（１）の製造
ポリエステルポリオール樹脂（１）溶液６９質量部、酸化チタン９４．５質量部、シリカ０．９質量部、混合溶剤４０．９質量部混合し、酸化チタンの粒径が１０μｍ以下となるまでペイントシェーカーで分散を行った。次いで、ポリエステルポリオール樹脂（１）溶液６９質量部、アミノ樹脂１６．７質量部、硬化促進剤０．９質量部、マッティング剤０．９質量部、レベリング剤１．５質量部、混合溶剤７．２質量部を加えて混合し、さらに２５℃でのフォードカップ♯４粘度が約１００秒になるよう混合溶剤で調節し、塗料（１）を得た。
【００４９】
実施例４  塗料（２）の製造
実施例３において、ポリエステルポリオール樹脂（１）溶液６９質量部をポリエステルポリオール樹脂（２）溶液６８質量部に変更し、分散時の混合溶剤量を４０．９質量部から５２．６質量部に変更した以外は実施例３と同様にして塗料（２）を得た。
【００５０】
比較例２  塗料（１’）の製造
実施例３において、ポリエステルポリオール樹脂（１）溶液６９質量部をポリエステルポリオール樹脂（１’）溶液７３質量部に変更し、分散時の混合溶剤量を４０．９質量部から３３．３質量部に変更した以外は実施例３と同様にして塗料（１’）を得た。
【００５１】
製造例１  プライマー塗料の製造
アルキド樹脂７８．８質量部、リン酸カルシウム２１．１質量部、酸化チタン６２．３質量部、シリカ０．９質量部、混合溶剤２５．１質量部を混合し、酸化チタンの粒径が１０μｍ以下となるまでペイントシェーカーで分散を行った。次いで、アルキド樹脂７８．８質量部、アミノ樹脂１６．７質量部、硬化促進剤０．９質量部、マッティング剤０．９質量部、混合溶剤４．４質量部を加えて混合し、さらに２５℃でのフォードカップ♯４粘度が約１００秒になるよう混合溶剤で調節し、プライマー塗料を得た。
【００５２】
塗料及びプライマー塗料の製造で用いた各配合成分の詳細は以下の通り
酸化チタン：Ｄｕｐｏｎｔ社製「Ｔｉ−ＰｕｒｅＲ９６０」
シリカ：Ｅｖｏｎｉｋ  Ｉｎｄｕｓｔｒｉｅｓ社製「Ａｅｒｏｓｉｌ  Ｒ９７２」
混合溶剤：エクソンモービル有限会社製「ソルベッソ１００」とプロピレングリコールモノメチルエーテルアセテートとを質量比７：３で混合したもの
アミノ樹脂：Ａｌｌｎｅｘ社製「Ｃｙｍｅｌ  ３０３」
硬化促進剤：Ａｌｌｎｅｘ社製「Ｃｙｃａｔ  ４０４０」（スルホン酸系）
マッティング剤：Ａｌｌｎｅｘ社製「Ｓｙｌｏｉｄ  ＥＤ３」（シリカ系）
レベリング剤：Ａｌｌｎｅｘ社製「Ｍｏｄａｆｌｏｗ  ２１００」：
アルキド樹脂：ＤＩＣ株式会社製「ベッコライト４６−１１８」
リン酸カルシウム：ＩＣＬ/Ａｄｖａｎｃｅｄ  ａｄｄｉｔｉｖｅｓ社製「Ｈａｌｏｘ  ４３０」）
【００５３】
実施例５、６及び比較例３  塗装鋼板の製造と評価
下記要領で塗装鋼板を製造し、各種評価を行った。結果を表１に示す。
【００５４】
塗装鋼板の製造
厚さ０．５ｍｍの溶融亜鉛めっきクロメート処理鋼板に、先で得たプライマー塗料をバーコーターで塗装し、２５０℃のオーブンで２０秒間加熱乾燥し（メタルピーク温度は１９９〜２０４℃）、乾燥膜厚５μｍのプライマー層を形成した。次いで、プライマー層の上に先で得た塗料をバーコーターで塗装し、２５０℃のオーブンで４０秒加熱乾燥し（メタルピーク温度は２３２〜２４１℃）、乾燥膜厚１５μｍのトップコート層を有する塗装鋼板を得た。
【００５５】
光沢の測定
先で得た塗装鋼板の塗装面の６０°反射率をＥＮ  １３５２３−２に準じて測定し、以下のように評価した。
Ａ：９０％以上
Ｂ：９０％未満
【００５６】
鉛筆硬度の測定
先で得た塗装鋼板の塗装面の鉛筆硬度をＥＮ  １３５２３−４に準じて測定した。
【００５７】
柔軟性の評価（１）  クラックフリーテスト
Ｔ−ベンド折り曲げ試験にて塗膜の柔軟性を評価した。ＥＮ  １３５２３−７に準拠して、先で得た塗装鋼板を１８０°折り曲げ、屈曲部に発生するクラックを１０倍のルーペで観察した。屈曲部に何もはさまずに塗装鋼板を１８０°折り曲げた場合を０Ｔ、屈曲部に塗装鋼板と同じ厚さの板をＸ枚挟んで折り曲げた場合を（Ｘ/２）Ｔとし、屈曲部にクラックが発生しない最小値で評価した。
【００５８】
柔軟性の評価（２）  テープテスト
Ｔ−ベンド折り曲げ試験にて塗膜の柔軟性を評価した。ＥＮ  １３５２３−７に準拠して、塗装鋼板を１８０°折り曲げ、屈曲部にニチバン社製「セロテープ」を貼り、急速に剥がした場合の塗膜の剥がれの有無で評価した。屈曲部に何もはさまずに塗装鋼板を１８０°折り曲げた場合を０Ｔ、屈曲部に塗装鋼板と同じ厚さの板をＸ枚挟んで折り曲げた場合を（Ｘ/２）Ｔとし、剥がれが発生しない最小値で評価した。
【００５９】
【表１】
2020196900.tif 000003
【手続補正書】
【提出日】令和2年9月1日(2020.9.1)
【手続補正１】
【補正対象書類名】特許請求の範囲
【補正対象項目名】全文
【補正方法】変更
【補正の内容】
【特許請求の範囲】
【請求項１】
重量平均分子量（Ｍｗ）が３，０００〜１２０，０００の範囲であるポリエステルポリオール樹脂であって、下記（Ａ）、（Ｂ）、（Ｃ）及び（Ｃ’）と、（Ｄ１）又は（Ｄ２）とを反応原料とするポリエステルポリオール樹脂であって、
前記脂肪族ジカルボン酸化合物又はその誘導体（Ｃ）と前記芳香族ジカルボン酸化合物又はその誘導体（Ｃ’）の質量比［（Ｃ）／（Ｃ’）］が３／９７〜３０／７０であり、
前記分子構造中に分岐構造を有する脂肪族ジオール化合物（Ｂ）は、２−メチル−１，３−プロパンジオールを含み、
ジオール原料の総質量に対する前記分子構造中に分岐構造を有する脂肪族ジオール化合物（Ｂ）の割合が５０〜９７質量％の範囲であり、
前記３官能以上のポリオール化合物（Ｄ１）又は前記３官能以上のポリカルボン酸化合物又はその誘導体（Ｄ２）の量が、前記反応原料の総質量に対し、０．０５〜１５質量％の範囲であるポリエステルポリオール樹脂。
炭素原子数４〜１２の直鎖の脂肪族ジオール化合物（Ａ）
分子構造中に分岐構造を有する脂肪族ジオール化合物（Ｂ）
脂肪族ジカルボン酸化合物又はその誘導体（Ｃ）
芳香族ジカルボン酸化合物又はその誘導体（Ｃ’）
３官能以上のポリオール化合物（Ｄ１）
３官能以上のポリカルボン酸化合物又はその誘導体（Ｄ２）
【請求項２】
前記分子構造中に分岐構造を有するポリオール化合物（Ｂ）が、２−メチル−１，３−プロパンジオールである請求項１記載のポリエステルポリオール樹脂。
【請求項３】
ジオール原料の総質量に対する炭素原子数４〜１２の直鎖の脂肪族ジオール化合物（Ａ）の割合が３〜３０質量％の範囲である請求項１記載のポリエステルポリオール樹脂。
【請求項４】
水酸基価が２〜１００ｍｇＫＯＨ/ｇの範囲である請求項１記載のポリエステルポリオール樹脂。
【請求項５】
請求項１〜４の何れか一つに記載のポリエステルポリオール樹脂を含有する主剤と、硬化剤とからなる硬化性樹脂組成物。
【請求項６】
請求項５記載の硬化性樹脂組成物からなる塗料。
【請求項７】
請求項６記載の塗料からなる塗膜を有する塗装鋼板。